(57)【特許請求の範囲】
【請求項１】
支持体、該支持体の片面に形成された粘着剤層、および該支持体の粘着剤層形成面と反対面に形成された背面処理層を有する粘着テープまたはシートであって、当該背面処理層が長鎖アルキル系背面処理剤および熱硬化型帯電防止剤を含む組成物からなることを特徴とする粘着テープまたはシート。
【請求項２】
熱硬化型帯電防止剤が
（イ）２個以上のエポキシ基を有する重合体、および
（ロ）４級アンモニウム塩の基を有するアクリレートまたはメタクリレート由来の部位および該エポキシ基と反応可能な官能基を含有する共重合体、
を含有することを特徴とする請求項１記載の粘着テープまたはシート。
【請求項３】
２個以上のエポキシ基を有する重合体が、エポキシ樹脂であることを特徴とする請求項２記載の粘着テープまたはシート。
【請求項４】
４級アンモニウム塩の基を有するアクリレートまたはメタクリレート由来の部位が、一般式（Ｉ）：
【化１】
0004031864.tif 000005
（式中、Ｒ1 は水素原子またはメチル、Ｒ2 はアルキレン、Ｒ3 、Ｒ4 およびＲ5 はアルキルおよびＸはハロゲン原子を示す）
で表される構造単位（Ｉ）である請求項２記載の粘着テープまたはシート。
【請求項５】
エポキシ基と反応可能な官能基が、イミダゾール基であることを特徴とする請求項２記載の粘着テープまたはシート。
【請求項６】
背面処理層が熱硬化型帯電防止剤を０．５〜１０重量％の割合で含有することを特徴とする請求項１記載の粘着テープまたはシート。
【発明の詳細な説明】
【０００１】
【発明の属する技術分野】
本発明は粘着テープまたはシート（以下、「粘着テープ」ともいう）に関する。さらに詳細には、粘着特性に悪影響を及ぼすブリード物等が極めて少なく、且つ冬場の貼り合わせ作業時および剥離作業時における静電気の発生量が極めて少ない粘着テープに関する。
【０００２】
【従来の技術】
一般的に静電気は物体と物体との摩擦、剥離等の機械的なエネルギーが加わったときに発生するものであり、粘着テープを多種多様な用途に使用するに際して、静電気の発生による弊害が数多く発生している。例えば、粘着テープを巻回体から巻き戻す時に静電気が発生し埃やクズを吸引したり、粘着テープを貼り付ける時に起こる被着体の吸引による貼り付け性の問題等が発生している。
【０００３】
従来より、粘着テープの粘着剤層形成面と反対面に長鎖アルキル系背面処理剤からなる背面処理層を形成する方法等がとられていた。しかし、背面処理層に長鎖アルキル系離型剤を使用した上記の粘着テープは、当該テープを巻き戻した際、静電気の発生量が依然として極めて高いものであった。
【０００４】
そのため、粘着剤層や背面処理層に帯電防止剤を配合する方法、表面抵抗の小さい支持体と帯電防止剤を組み合わせる方法などがとられるようになった。しかしながら、市販の帯電防止剤は一般に界面活性剤であり、これを支持体や粘着剤に配合してなる粘着テープを被着体に貼ると、該帯電防止剤が被着体の表面にブルームし、粘着テープ剥離後にブルームしてきた帯電防止剤が被着体表面に残り、特に帯電防止剤を多量に配合すると、被着体から汚染物を拭き取る必要が生じる。このような表面汚染を防止するためには、粘着テープの厚さにもよるが、一般的に帯電防止剤の配合を０．５重量％未満にすることが望ましい。しかしながら、その程度の配合では、帯電防止剤の効果が少なく、静電気発生による電撃を防止できない。
また、従来の界面活性剤は低分子量であるため、経時すると背面処理層表面にブリードし、粘着テープの粘着力低下を引き起こす等の問題がある。
【０００５】
【発明が解決しようとする課題】
従って本発明の課題は、従来の粘着テープの特性、特に粘着特性を維持しつつ、静電気の発生量の少ない粘着テープを提供することである。
【０００６】
【課題を解決するための手段】
本発明者は、上記目的を達成するために鋭意研究を行った結果、粘着テープの背面処理層として長鎖アルキル系背面処理剤に熱硬化型帯電防止剤を配合することにより、従来の粘着特性を維持しつつ静電気の発生量の少ない粘着テープが得られることを見出し、本発明を完成するに至った。
【０００７】
即ち、本発明は、
（１）支持体、該支持体の片面に形成された粘着剤層、および該支持体の粘着剤層形成面と反対面に形成された背面処理層を有する粘着テープまたはシートであって、当該背面処理層が長鎖アルキル系背面処理剤および熱硬化型帯電防止剤を含む組成物からなることを特徴とする粘着テープまたはシート、
（２）熱硬化型帯電防止剤が
（イ）２個以上のエポキシ基を有する重合体、および
（ロ）４級アンモニウム塩の基を有するアクリレートまたはメタクリレート由来の部位および該エポキシ基と反応可能な官能基を含有する共重合体、
を含有することを特徴とする上記（１）の粘着テープまたはシート、
（３）２個以上のエポキシ基を有する重合体が、エポキシ樹脂であることを特徴とする上記（２）の粘着テープまたはシート、
（４）４級アンモニウム塩の基を有するアクリレートまたはメタクリレート由来の部位が、一般式（Ｉ）：
【０００８】
【化２】
0004031864.tif 000002
【０００９】
（式中、Ｒ1 は水素原子またはメチル、Ｒ2 はアルキレン、Ｒ3 、Ｒ4 およびＲ5 はアルキルおよびＸはハロゲン原子を示す）
で表される構造単位（Ｉ）である上記（２）の粘着テープまたはシート、
（５）エポキシ基と反応可能な官能基が、イミダゾール基であることを特徴とする上記（２）の粘着テープまたはシート、および
（６）背面処理層が熱硬化型帯電防止剤を０．５〜１０重量％の割合で含有することを特徴とする上記（１）の粘着テープまたはシートに関する。
【００１０】
【発明の実施の形態】
本明細書中、各置換基の定義は次の通りである。アルキレンとは、炭素数１〜４の直鎖または分岐状アルキレンを示し、例えばメチレン、エチレン、プロピレン、ブチレンが挙げられ、好ましくはエチレンが挙げられる。アルキルとは、炭素数１〜３の直鎖または分岐状アルキルを示し、例えばメチル、エチル、プロピルが挙げられ、好ましくはメチルが挙げられる。ハロゲン原子とは、フッ素、塩素、臭素、ヨウ素を示し、好ましくは塩素が挙げられる。
【００１１】
本発明の粘着テープは、支持体の片面に粘着剤層が形成され、該支持体の粘着剤層形成面と反対面に背面処理層が形成されており、当該背面処理層は長鎖アルキル系背面処理剤および熱硬化型帯電防止剤を含む。
【００１２】
本発明に用いられる長鎖アルキル系背面処理剤としては、ポリビニルアルコールに炭素数１０〜３０の長鎖アルキルイソシアネートを反応させて得られる反応物、部分鹸化したポリ酢酸ビニルに炭素数１０〜３０の長鎖アルキルイソシアネートを反応させて得られる反応物、炭素数１０〜３０の長鎖アルキル（メタ）アクリレートとエチレン性二重結合を有する化合物との共重合物、ポリエチレンイミンに炭素数１０〜３０の長鎖アルキルイソシアネートを反応させて得られる反応物等が挙げられる。
エチレン性二重結合を有する化合物としては、例えば、アクリル酸、イタコン酸、マレイン酸、酢酸ビニル、アクリロニトリル等が挙げられる。
これら長鎖アルキル系背面処理剤として、例えば、オクテックスＥＭ（保土谷化学工業株式会社製）等の市販品を使用することができる。
【００１３】
当該背面処理層に含まれる長鎖アルキル系背面処理剤の割合は、９０〜９９．５重量％であり、好ましくは９５〜９７重量％である。
【００１４】
当該背面処理層に含まれる熱硬化型帯電防止剤の割合は、好ましくは０．５〜１０重量％であり、より好ましくは３〜５重量％である。この割合が０．５重量％未満であると、十分な静電気防止効果が得られにくい傾向を示し、１０重量％を越えると、離型効果が発現できずテープ巻き戻しが困難になる傾向を示す。
【００１５】
本発明に用いられる熱硬化型帯電防止剤は、２個以上のエポキシ基を有する重合体、および４級アンモニウム塩の基を有するアクリレートまたはメタクリレート（以下、「アクリレートまたはメタクリレート」を「（メタ）アクリレート」ともいう）由来の部位および該エポキシ基と反応可能な官能基を含有する共重合体を含有する。
長鎖アルキル系背面処理剤に上記した熱硬化型帯電防止剤を添加し、加熱することにより、エポキシ基と該エポキシ基と反応可能な官能基とが反応し、架橋高分子を形成することができる。
【００１６】
熱硬化型帯電防止剤に含まれる２個以上のエポキシ基を有する重合体の割合は、７０〜９０重量％であり、好ましくは７５〜８５重量％である。
【００１７】
熱硬化型帯電防止剤に含まれる４級アンモニウム塩の基を有するアクリレートまたはメタクリレート由来の部位および該エポキシ基と反応可能な官能基を含有する共重合体の割合は、１０〜３０重量％であり、好ましくは１５〜２５重量％である。
【００１８】
２個以上のエポキシ基を有する重合体は特に限定されるものではなく、一般にエポキシ樹脂と称されているものを使用することができる。例えば、ビスフェノールエポキシ樹脂、フェノリックエポキシ樹脂、ハロゲン化ビスフェノールエポキシ樹脂等が挙げられる。
【００１９】
該重合体に含まれる４級アンモニウム塩の基を有する（メタ）アクリレート由来の部位は、４級アンモニウム塩の基を有する（メタ）アクリレートから、特に該部位が構造単位（Ｉ）で表される場合には、式：
【００２０】
【化３】
0004031864.tif 000003
【００２１】
（式中、Ｒ1 、Ｒ2 、Ｒ3 、Ｒ4 、Ｒ5 およびＸは前記と同義）で表される４級アンモニウム塩の基を有する（メタ）アクリレートから形成される。
【００２２】
４級アンモニウム塩の基を有する（メタ）アクリレートとしては、ジメチルアミノエチルアクリレート塩化メチル４級塩、ジメチルアミノエチルメタクリレート塩化メチル４級塩等が好ましい。
【００２３】
エポキシ基と反応可能な官能基としては、イミダゾール基、カルボキシル基、水酸基、アミド基、アミノ基等が挙げられ、好ましくはイミダゾール基、カルボキシル基である。
【００２４】
上記４級アンモニウム塩の基を有する（メタ）アクリレートと共重合するモノマーとしては、エポキシ基と反応可能な官能基を有するモノマー等が挙げられる。例えば、アクリル酸、メタクリル酸、イタコン酸、２−アクリルアミドプロパンスルホン酸、２−ヒドロキシエチルアクリレート、２−メチルイミダゾール等である。
上記４級アンモニウム塩の基を有する（メタ）アクリレートと共重合するその他のモノマーとしては、エチルアクリレート、メチルメタクリレート、ブチルアクリレート、２−エチルヘキシルアクリレートが挙げられる。
【００２５】
４級アンモニウム塩の基を有する（メタ）アクリレート由来の部位を含有する共重合体は、好適には４級アンモニウム塩の基を有する（メタ）アクリレート１００重量部に対して、エポキシ基と反応可能な官能基を有するモノマーを４〜７重量部、好ましくは５〜６重量部、その他のモノマーを６０〜８０重量部、好ましくは６５〜７５重量部の割合で用いて共重合される。
【００２６】
４級アンモニウム塩の基を有する（メタ）アクリレート由来の部位を含有する共重合体の合成方法は、自体既知の方法で行えば良く、例えば溶液重合法が挙げられる。
また、本発明において使用する熱硬化型帯電防止剤としては、例えばＢＯＮＤＥＩＰ  ＰＡ−１００（アルテック株式会社製）等の市販品を使用することができる。
【００２７】
本発明に用いられる背面処理層には、カーボン、金属フィラー等の公知の添加剤が配合されていてもよい。
【００２８】
本発明に用いられる支持体としては、ポリ塩化ビニル、ポリオレフィン（例えば、ポリエチレン、ポリプロピレン等）、ポリエステル等のプラスチックフィルム、クラフト紙、和紙等の紙が挙げられる。中でも、安価であるという点からポリオレフィンが好ましい。
当該支持体には、必要に応じてＤＯＰ（フタル酸ジオクチル）等の可塑剤、充填剤、安定剤、老化防止剤等の公知の添加剤が配合されていてもよく、下塗り処理等が施されていてもよい。
【００２９】
本発明に用いられる粘着剤層を形成する粘着剤としては、特に限定されず、例えばアクリル系粘着剤（例えば、アクリル酸−アクリレート共重合体、ポリアクリレート）、ゴム系粘着剤（例えば、天然ゴム系、天然ゴム−アクリレート共重合体）等が好適に使用できる。
【００３０】
本発明に用いられる粘着剤層には、必要に応じてＤＯＰ等の可塑剤、充填剤、安定剤、老化防止剤、粘着付与剤、架橋剤等の公知の添加剤が配合されていてもよい。
【００３１】
本発明の粘着テープは、自体既知の方法で製造される。例えば、支持体の片面に熱硬化型帯電防止剤を添加した背面処理剤を塗布し、加熱乾燥させる。その後その反対面に粘着剤を塗布し、加熱乾燥させ巻き取り作製される。
【００３２】
本発明に用いられる支持体の厚さは、通常２０〜５０μｍ、好ましくは３０〜４０μｍである。
粘着剤層の乾燥後の厚さは、通常１０〜４０μｍ、好ましくは１５〜３０μｍである。
背面処理層の乾燥後の厚さは、通常０．１〜５μｍ、好ましくは０．５〜３μｍである。
【００３３】
【実施例】
以下、実施例を示して本発明をより具体的に説明するが、本発明はこれら実施例に限定されるものではない。なお、部数は重量部を示す。
【００３４】
実施例１
熱硬化型帯電防止剤〔ＢＯＮＤＥＩＰ  ＰＡ−１００（アルテック株式会社製）〕５重量％添加した長鎖アルキル系背面処理剤〔オクテックスＥＭ（保土谷化学工業（株）製）〕を、支持体であるポリプロピレンフィルム＃４０の片面に乾燥膜厚が１μｍとなるように塗布し、加熱乾燥させた。その後、その反対面にアクリル系粘着剤を乾燥膜厚が３０μｍになるように塗布し、加熱乾燥後粘着テープを得た。
【００３５】
比較例１
長鎖アルキル系背面処理剤〔ピーロイル１０１０（一方社油脂（株）製）〕を、支持体であるポリプロピレンフィルム＃４０の片面に乾燥膜厚が１μｍとなるように塗布し、加熱乾燥させた。その後、その反対面にアクリル系粘着剤を乾燥膜厚が３０μｍになるように塗布し、加熱乾燥後粘着テープを得た。
【００３６】
実施例１および比較例１で得られた粘着テープに関して、下記の評価を行った。その結果を表１に示す。
【００３７】
【表１】
0004031864.tif 000004
【００３８】
１．帯電防止効果
粘着テープ（幅１５ｍｍ、長さ１００ｍｍ）を巻き戻した後、埃がのせてあるプレート上に粘着剤面をプレ−ト面より１０ｍｍまで近づけて静電気により埃を吸引するか確認した。
○：埃を吸引しない。
×：埃を吸引する。
【００３９】
２．巻戻し性
手で３０ｍ／分の速度で巻き戻した時の巻き戻し性を確認する。
○：巻戻しができる。
×：巻戻しが重く、粘着剤層が破壊する。
【００４０】
３．接着力
比較例１で得られた粘着テープの接着力を基準とし、接着力が低下しているか確認する。測定方法は、被着体としてステンレス板に粘着テープを貼り付け、１８０°方向に３００ｍｍ／分の速度で剥離する（ＪＩＳ  Ｚ０２３７に基づく）。
○：接着力に変化がない。
【００４１】
【発明の効果】
本発明の粘着テープは、背面処理層に長鎖アルキル系背面処理剤および熱硬化型帯電防止剤を有することによって、粘着特性に悪影響を及ぼすブリード物等が極めて少なく、且つ冬場の貼り合わせ作業時および剥離作業時における静電気の発生量を極めて少なくすることができる。